(57)【特許請求の範囲】
【請求項１】
ウレタンプレポリマーと、その溶剤としてジエチレングリコールジエチルエーテルとを混合し粘度調整された湿気硬化型のものであることを特徴とする道床バラストの安定剤。
【請求項２】
請求項１記載の安定剤を、道床バラストの表面から散布し、バラスト間に空隙を残してバラストを固定することを特徴とする道床バラストの安定化方法。
【発明の詳細な説明】
【０００１】
【発明の属する技術分野】
本発明は、道床バラストの安定剤及び安定化方法に関するものである。
【０００２】
【従来の技術】
道床バラストとは、鉄道の軌道の下に敷設する砕石であり、枕木や軌道の固定、振動の吸収等の役目を果たすものである。通常は、路盤上にバラスト（砕石等）で道床を構築し、その道床上部に枕木を一部埋設する。枕木の上にレールを固定する。
【０００３】
この道床は、上記した通り枕木の固定や振動の吸収の他に、雑草防止のための排水機能も有している。更に、バラスト間の空隙による音の吸収等によって、騒音防止効果もある。道床の構築も容易で安価であることから従来ほとんどの道床はこのバラスト方式であった。
【０００４】
【発明が解決しようとする課題】
しかしながら、列車の高速化に伴い、列車通過時の振動によってバラストが移動し、枕木が不均一に沈下する事態が生じる。勿論、枕木が沈下すればその上のレールが沈下する。また、カーブ部分ではレールが横方向に移動する。このような事態は事故に繋がるため、早急に点検、補修しなければならない。
【０００５】
この点検、補修は時間と労力のかかる仕事であり、ほとんどが夜間の工事である。列車の便数の増加と高速化により、この補修の頻度が益々大きくなることが予想され、できる限り補修の回数のすくない道床が求められて来ている。
【０００６】
そこで、このバラストを樹脂やセメントで固着する方法も考案されている。セメント系では、バラスト突き固め時にセメントが粉状になり、この粉が水分を含むと噴泥化現象を起こす欠点があり、エマルジョン系の樹脂は硬化時間が長く、硬化前に降雨があれば流れてしまい効果がでない。溶剤系のものは硬化速度は大きいが、使用されている溶剤がキシレンやトルエン等であり、どうしても溶剤の臭気と毒性、引火性が問題となる。特に、最近の環境問題から地域住民に影響を与えるものは使用できない。
【０００７】
【課題を解決するための手段】
そこで、本発明者は鋭意研究の結果本発明道床バラストの安定剤及び安定化方法を完成させたものであり、その特徴とするところは、安定剤にあっては、ウレタンプレポリマーと、その溶剤としてジエチレングリコールジエチルエーテルとを混合し粘度調整された湿気硬化型のものである点にあり、安定化方法にあっては、請求項１記載の安定剤を、道床バラストの表面から散布し、バラスト間に空隙を残してバラストを固定する点にある。
【０００８】
ここで言うウレタンプレポリマーとは、末端にイソシアネート基（ＮＣＯ基）を有するものであるが、そこにイソシアネートモノマーが混合されていてもよい。即ち、プレポリマーを製造する時に残存するイソシアネートモノマー等も含まれていてもよいということである。このプレポリマー自体は特別なものである必要はなく通常の１液型のものでよい。このプレポリマーも、ポリオールとイソシアネート化合物との反応によって得られるものである。ポリオールとしては、ポリエーテルポリオールやポリエステルポリオール等が使用できるが、ポリエチレングリコール、ポリプロピレングリコール、ポリテトラメチレングリコールが耐加水分解性がよい点で好適であり、平均分子量が５０００以下が望ましい。
【０００９】
また、このポリオールと反応するイソシアネートとしては、ＭＤＩやＴＤＩが好適であるが、特別大きな分子でない限り何でも使用できる。
【００１０】
プレポリマーの平均分子量が、５０００以上になると、溶解性に問題があり、粘度調整が難しい。
【００１１】
本発明の溶剤は、下記化合物〔１〕である。
ＸＯＣ2 Ｈ4 ＯＣ2 Ｈ4 ＯＸ──────────〔１〕
〔但し、Ｘは炭素数１〜６のアルキル基又は、−ＣＯＹ基（Ｙは炭素数１〜３のアルキル基）〕
即ち、Ｘが共にアルキル基の場合には、ジエチレングリコールジアルキルエーテルであり、Ｘが共にアセチル基等の場合には、ジエチレングリコールジアセテート等であり、その他の場合は、ジエチレングリコールモノアルキルエーテルアセテート等となる。ここで、Ｘのアルキル基は、炭素数１〜６程度がよく、７以上になると粘度の調整が難しい。
この化合物は揮発性が低く、ほとんど無臭であり、毒性も低い。また、引火点はほとんど７０℃以上であり、従来使用されている溶剤のキシレンやトルエンと比較して非常に安全である。
【００１２】
本発明安定剤としては、上記プレポリマーをこの溶剤によって溶解し、粘度を調整したものである。しかし、これ以外の通常添加される反応触媒、カップリング剤、安定剤その他のものを混合してもよい。
【００１３】
粘度は、プレポリマーの分子量や溶剤の量によって調整できるが、作業性から２０〜５００ｍＰａ・ｓであり、５０〜２００ｍＰａ・ｓがより好適である。２０ｍＰａ・ｓ以下ではバラスト表面に残る量が少なく、強度が弱くなり、５００ｍＰａ・ｓ以上ならば粘性が大きく散布し難い。
【００１４】
次にこの安定化方法について説明する。
請求項２でいう散布とは、噴霧、滴下、如雨露やホースでの散水等液体をバラスト表面に適用する方法であればどのような方法でもよい。安定剤はバラストの表面を固定すればよく、すべてのバラストを固着する必要はない。適用量としては、バラスト表面１ｍ2 について、１〜５Ｋｇ程度である。この程度ならば、バラスト間の間隙が完全に詰まらず、排水性を残したまま安定化ができる。１ｍ2 あたり１Ｋｇ未満の場合は、バラスト同士の固着強度が弱くなり、５Ｋｇ以上の場合は、下部バラストまで固着し、保守作業が困難となる。また、コストが高くなる。
【００１５】
安定剤の硬化時間は、触媒の量によって調整可能である。硬化時間は常温で３時間以内であれば、夜間に作業しても翌朝には硬化しており、始発より通常通り列車が通過することができる。
【００１６】
【実施例】
以下実施例に従って本発明をより詳細に説明する。
プレポリマー１の製造
ポリプロピレングリコール（分子量約２０００）２００重量部と、ポリメチレンポリフェニルポリイソシアネート（日本ポリウレタン社製ＭＲ−１００）３８５重量部を８０℃で３時間反応させ、プレポリマーを製造した。このプレポリマーの粘度は、約２５００ｍＰａ・ｓ／２５℃程度でありこれでは散布できないか困難である。
【００１７】
同様に表１に示す物質からプレポリマー２、３を製造した。
【表１】
0004268285.tif 000002
【００１８】
この３つのプレポリマーを種々の溶剤に溶解させ、発明の効果を調べた。また、従来例も比較例として調べ、合わせて表２に示した。
【表２】
0004268285.tif 000003
【００１９】
効果の実験方法は次の通りである。直径約５ｃｍの砕石を上辺が５０ｃｍ程度高さが３０ｃｍ程度の角錐台状（角度は実際の軌道バラスト程度）に積石する。これに実施例及び比較例の溶液を先端の穴の径を２ｍｍにした如雨露を用いて１ｍ2 あたり２Ｋｇ散布した。
【００２０】
効果は次のように判定した。
散布容易性
○：ムラが無く、容易に散布できたとき
△：散布はできるが、ムラが少し発生したとき
×：散布が困難であった場合
臭気（散布時、風下に立ち刺激臭が有るかどうか確認する）
○：臭いを感じない
×：刺激臭がある
硬化速度（散布２時間後に砕石の様子を見る）
○：砕石同士が接着しており簡単には取れない
×：砕石同士が未接着で簡単に取れる
砕石固着性（散布１日後に砕石同士の接着性を評価する。１Ｋｇの鋼球を１ｍの高さから落として変化を見た。）
○：砕石同士が、よく接着しており、落としても変化がない。
×：砕石同士の接着性が不十分で、落とすと砕石が剥がれ飛ぶ。
【００２１】
表２の結果から、本発明実施例が比較例に対して臭気や砕石固着性について優れていることが分かる。このように、従来では臭気を軽減しようとすると、ＤＯＰのように粘度を下げることが難しかったのである。
【００２２】
図１は、本発明安定化方法を実施しているところを示す断面図である。
路盤１に、バラスト２によって道床３が構築されている。バラスト２の上部に枕木４が埋設され、その上にレール５が固定されている。このままでは、風圧によって比較的小さなバラストが飛散したり、振動によって左右のバラストが崩れて枕木やレールの角度が変わってしまう。
【００２３】
よって、図に示すようにノズル６から本発明安定剤を塗布して、その表面を固着して飛散や崩壊を防止する。この塗布量としては、道床表面から１０〜２０ｃｍ程度まで安定剤７が浸透し、砕石２の表面をカバーし砕石２同士が固着する程度であり、１ｍ2 あたり約１〜５Ｋｇである。この場合、砕石間の空隙は埋めないようにする。
【００２４】
図２は、砕石２の周囲に安定剤７が覆い、砕石同士は固着されているが砕石間隙は埋められていない状態を示す。
【００２５】
【発明の効果】
本発明は次のような大きな効果がある。
（１）  本発明安定剤は、その溶剤にほとんど臭気がなく、また引火性や毒性についても良好であり非常に扱い易い。
（２）  また、従来の臭気や引火性のある溶剤を使用した時と道床の安定性等についてはほとんど差がない。
（３）  本発明安定剤自体、安価で製造容易でありすぐに使用できる。
（４）  道床安定化方法としては、バラストの表面付近をバラストの間隙を残して固着しているため、排水等の機能は変化させず、補修等の頻度を著しく減少させる。
【図面の簡単な説明】
【図１】本発明安定化方法を実施しているところを示す断面図である。
【図２】本発明方法実施後の道床の部分拡大断面図である。
【符号の説明】
１  路盤
２  バラスト
３  道床
４  枕木
５  レール
６  ノズル
７  安定剤
【図１】
0004268285.tif 000004
【図２】
0004268285.tif 000005